(57)【特許請求の範囲】
【請求項１】
１層の吸水性樹脂フィルムとそれを挟む２層の疎水性樹脂からなる網状シートで構成された農業用被覆材であって、
前記吸水性樹脂がポリビニルアルコール系樹脂で、かつ前記疎水性樹脂がポリオレフィン系樹脂であり、
当該農業用被覆材が疎水性樹脂からなる網状シート／吸水性樹脂フィルム／疎水性樹脂からなる網状シートの順で縫製により接続され３層に積層されてなり、
当該縫製がＹ１−Ｙ２方向（長手方向）のみに縫製されてなる農業用被覆材。
【請求項２】
前記農業用被覆材を構成する疎水性樹脂からなる網状シート／吸水性樹脂フィルム／疎水性樹脂からなる網状シートのＹ１−Ｙ２方向（長手方向）縫製の間隔がＸ１−Ｘ２方向（幅方向）於いて５ｃｍ以上１０ｃｍ以下の縫製間隔で縫製されてなる請求項１に記載の農業用被覆材。
【発明の詳細な説明】
【技術分野】
【０００１】
本発明は、吸水性樹脂フィルムと疎水性樹脂からなる網状シートで構成される農業用被覆材に関する。
【背景技術】
【０００２】
従来、農業用被覆材として、ポリ塩化ビニルフィルム、ポリエチレンフィルム、エチレン− 酢酸ビニル共重合体フィルム、ポリビニルアルコール系フィルムなどが用いられており、施設栽培用ハウス、例えばビニルハウス等の外側を被覆するためのシートや内張りカーテン、農作物の上に保温性や害虫防止のために被覆するトンネル用シートあるいはベタがけ用シートなど、様々なところで利用されている。中でも、施設栽培用ハウスの外側を被覆するためのシートやベタがけシートに用いる場合においては保温と防霜のため、内張りカーテンに用いる場合においては保温と防滴のため、透明性と透湿性を損なわず耐候性に優れるといった性能が求められる。
【０００３】
上記農業用被覆材としては、例えば特許文献１では、ビニルアルコール系フィルムと網状樹脂シートとが接着剤層を介して接着された積層体からなり、接着剤をビニルアルコール系フィルムの全面に塗布するのではなく、部分的に塗布することにより透湿性を損なうことなく、耐候性やカール抑制性に優れた効果を有する農業用被覆材を開示している。
【先行技術文献】
【特許文献】
【０００４】
【特許文献１】特開２０１３−５２５１１号公報
【発明の概要】
【発明が解決しようとする課題】
【０００５】
従来の農業用被覆材は、ビニルアルコール系フィルムと網状シートが前記網状樹脂シートの網を構成する格子の上に塗布された接着剤で接着された２層構造をしているが、水を吸収・蒸散するたびに伸び縮みするビニルアルコール系フィルムと伸縮しない網状樹脂シートとの間で応力が発生し、２層のシートの間でカールが発生するという問題があった。また、ビニルアルコール系フィルムと網状樹脂シートからなる２層の農業用被覆材をビニルハウスの内張カーテンに使用した場合、水をたくさん含んだ農業用被覆材を折りたたむ際にビニルアルコール系フィルム同士が接して、後に農業用被覆材が乾燥した際に接しているビニルアルコール系フィルム同士がくっついてしまうという問題があった。
【課題を解決するための手段】
【０００６】
本発明者は、１層の吸水性樹脂フィルム（ビニルアルコール系フィルムなど）とそれを挟む２層の疎水性樹脂からなる網状シートで構成された疎水性樹脂からなる網状シート／吸水性樹脂フィルム／疎水性樹脂からなる網状シートの３層の農業用被覆材で、当該疎水性樹脂からなる網状シート／吸水性樹脂フィルム／疎水性樹脂からなる網状シートの３層のシートが接着剤を用いずに縫製で接続している農業用被覆材が、農業用被覆材のカール、吸水性樹脂フィルム同士のくっつきを防止することを見いだした。
【０００７】
請求項１記載の発明は、
１層の吸水性樹脂フィルムとそれを挟む２層の疎水性樹脂からなる網状シートで構成された農業用被覆材であって、
前記吸水性樹脂がポリビニルアルコール系樹脂で、かつ前記疎水性樹脂がポリオレフィン系樹脂であり、
当該農業用被覆材が疎水性樹脂からなる網状シート／吸水性樹脂フィルム／疎水性樹脂からなる網状シートの順で縫製により接続され３層に積層されてなり、
当該縫製がＹ１−Ｙ２方向（長手方向）のみに縫製されてなる農業用被覆材である。
【０００８】
１層の吸水性樹脂フィルムとそれを挟む２層の疎水性樹脂からなる網状シートで構成された疎水性樹脂からなる網状シート／吸水性樹脂フィルム／疎水性樹脂からなる網状シートの３層の農業用被覆材は、ビニルハウスの内張カーテンとして用いた場合に、水をたくさん含んだ農業用被覆材を折りたたむ際に吸水性樹脂フィルム同士が直接接せず、疎水性樹脂からなる網状シート同士が接するため、農業用被覆材が乾燥した際に農業用被覆材同士がくっついてしまうという問題は発生しない。また、当該農業用被覆材を巻き上げたり折りたたんだりする際に、吸水性樹脂フィルムが疎水性樹脂からなる網状シートにサンドイッチのように挟まれているため、たっぷりと水を含んだ吸水性樹脂フィルムが直接作業者に接することがなく、作業者の衣服を濡らしてしまうこともない。
【００１０】
１層の吸水性樹脂フィルムとそれを挟む２層の疎水性樹脂からなる網状シートで構成された疎水性樹脂からなる網状シート／吸水性樹脂フィルム／疎水性樹脂からなる網状シートの３層の農業用被覆材が縫製により各層が接続していると、水を吸収・蒸散するたびに伸び縮みする吸水性樹脂フィルムと伸縮しない疎水性樹脂からなる網状シートとの間で発生する応力が縫製の糸の遊び（冗長性）により吸収され疎水性樹脂からなる網状シート／吸水性樹脂フィルム／疎水性樹脂からなる網状シートの３層のシートの間でカールが発生するという問題が発生しない。また縫製で発生する疎水性樹脂からなる網状シート／吸水性樹脂フィルム／疎水性樹脂からなる網状シートの３層を貫く縫製穴より水が排出されるため、水をたっぷり含む吸水性樹脂フィルムから早く水を抜くことができる。
【００１２】
当該農業用被覆材は、前記農業用被覆材を構成する疎水性樹脂からなる網状シート／吸水性樹脂フィルム／疎水性樹脂からなる網状シートの縫製がＹ１−Ｙ２方向（長手方向）のみに縫製しているため、折り畳みまたは巻きあげ方向と平行な複数の直線部分で構成されており、不使用時には折り畳み巻き取みがしやすい。
【００１３】
請求項２記載の発明は、
前記農業用被覆材を構成する疎水性樹脂からなる網状シート／吸水性樹脂フィルム／疎水性樹脂からなる網状シートのＹ１−Ｙ２方向（長手方向）縫製の間隔がＸ１−Ｘ２方向（幅方向）於いて５ｃｍ以上１０ｃｍ以下の縫製間隔で縫製されてなる請求項１に記載の農業用被覆材である。
【００１４】
前記農業用被覆材を構成する疎水性樹脂からなる網状シート／吸水性樹脂フィルム／疎水性樹脂からなる網状シートのＹ１−Ｙ２方向（長手方向）縫製の間隔がＸ１−Ｘ２方向（幅方向）於いて５ｃｍ以上１０ｃｍ以下であると、吸水性樹脂フィルムが２つの疎水性樹脂からなる網状シート層間で蛇腹に縮んで吸水性樹脂フィルムがくっついしてしまう現象を防止することができる
【００１６】
とりわけ吸水性樹脂フィルムがビニルアルコール系フィルムであった場合には、吸水して膨潤したビニルアルコール系フィルム同士が接したままで樹脂より水が抜けてしまうと容易に剥がすことができず、水で濡らして膨潤させてから剥がすという手間が発生するが、本発明のように疎水性樹脂からなる網状シートを介するとこのような問題が起きない。
【００１８】
また、疎水性樹脂からなる網状シートがオレフィン系樹脂の網状シートである場合には、オレフィン系樹脂の疎水性と滑り性のために吸水性フィルムの癒着が起こらずに好適である。
【発明の効果】
【００１９】
本発明により、１層の吸水性樹脂フィルムとそれを挟む２層の疎水性樹脂からなる網状シートで構成された疎水性樹脂からなる網状シート／吸水性樹脂フィルム／疎水性樹脂からなる網状シートの３層の農業用被覆材で、当該疎水性樹脂からなる網状シート／吸水性樹脂フィルム／疎水性樹脂からなる網状シートの３層のシートが接着剤を用いずに縫製で接続している農業用被覆材が、農業用被覆材の破断やカール、吸水性樹脂フィルム同士のくっつきの問題を解決することができる。
【図面の簡単な説明】
【００２０】
【図１】本発明の農業用被覆材の正面図である。
【図２】本発明の農業用被覆材の断面図である。
【図３】従来の農業用被覆材の正面図である。
【図４】従来の農業用被覆材の断面図である。
【発明を実施するための形態】
【００２１】
以下、本発明の実施形態について、図面を用いて説明する。なお、すべての図面において、同様の構成要素には同一の符号を付し、適宜に説明を省略する。また、本実施形態は、本発明を実施するための一形態に過ぎず、本発明は本実施形態によって限定されるものではなく、本発明の要旨を逸脱しない範囲で種々の変更実施の形態が可能である。
【００２２】
本発明は、１層の吸水性樹脂フィルム（ビニルアルコール系フィルムなど）とそれを挟む２層の疎水性樹脂からなる網状シートで構成された疎水性樹脂からなる網状シート／吸水性樹脂フィルム／疎水性樹脂からなる網状シートの３層の農業用被覆材で、当該疎水性樹脂からなる網状シート／吸水性樹脂フィルム／疎水性樹脂からなる網状シートの３層のシートが接着剤を用いずに縫製で接続している農業用被覆材が、農業用被覆材の破断やカール、吸水性樹脂フィルム同士のくっつきを防止することを見いだしたことを発明の要旨としているが、このような事例はこれまで知られていない。
【００２３】
すなわち本発明は、
１層の吸水性樹脂フィルムとそれを挟む２層の疎水性樹脂からなる網状シートで構成された農業用被覆材であって、当該農業用被覆材が疎水性樹脂からなる網状シート／吸水性樹脂フィルム／疎水性樹脂からなる網状シートの順で３層に積層されてなる農業用被覆材である。また本発明は、前記農業用被覆材を構成する疎水性樹脂からなる網状シート／吸水性樹脂フィルム／疎水性樹脂からなる網状シートが縫製により接続している農業用被覆材である。
【００２４】
〔実施形態１〕
実施形態１の農業用被覆材について説明する。
【００２５】
まず、本発明で用いられる吸水性樹脂フィルムについて説明する。
本発明に用いられる吸水性樹脂フィルムは、湿度が高いときには空気中の水蒸気を吸収して膨潤し、湿度が低いときにはフィルム中に含まれる水分を蒸散する機能を有するフィルムである。吸水性樹脂としては、ポリビニルアルコール系樹脂、ポリアクリル酸系樹脂などが挙げられる。中でもポリビニルアルコール系樹脂が本発明には好適である。
【００２６】
ポリビニルアルコール系樹脂はPVAとも呼ばれる熱可塑性樹脂のひとつであり、融点はおよそ２００℃、耐熱温度は４０〜８０℃である。ポリビニルアルコールは、酢酸ビニルモノマーを重合したポリ酢酸ビニルを鹸化して製造される。
【００２７】
本発明で用いられるポリビニルアルコール系フィルムは、未延伸のポリビニルアルコール系フィルムが好適である。延伸したポリビニルアルコール系フィルムは、空気中の水蒸気を吸って膨潤したりフィルム中に含まれる水分を蒸散したりする際にフィルムの伸張幅が大きくなり、接続し伸縮がほとんど起きない疎水性樹脂からなる網状シートとの間の応力発生の原因となる。よってできるだけ未延伸のポリビニルアルコール系フィルムを用いる方が好ましい。
【００２８】
ポリビニルアルコール系フィルムを製造するに当たっては、ドラム、エンドレスベルト等の金属面上にポリビニルアルコール系樹脂溶液を流延してフィルムを形成したり、あるいは押出機を用いて、Ｔダイ法、インフレーション法により押出製膜される。
【００２９】
本発明で用いられるポリビニルアルコール系フィルムの膜厚は１０〜１００μｍであることが好ましく、更には１５〜５０μｍ、特には２５〜５０μｍが好ましい。かかる膜厚が薄すぎると強度が低く耐候性が低下する傾向があり、厚すぎるとフィルム重量が重くなってビニルハウスの補強が必要になったり、作物の生長を阻害する傾向がある。  
【００３０】
また、ポリビニルアルコール系フィルムの可視光領域の透過率としては、作物の生長を阻害しない点で５０％以上、特には７０％以上、更には９０％以上であることが好ましい。なお、全光線透過率の上限値としては通常９９％である。
【００３１】
ポリビニルアルコール系フィルムの破断強度としては、耐候性の点で２３℃、５０％ＲＨにおいて、１５０ＭＰａ以上であることが好ましく、更には２５０ＭＰａ以上であることが好ましい。なお、破断強度の上限値としては、通常、３５０ＭＰａである。
【００３２】
本発明に使用可能なポリビニルアルコール系フィルムとしては、「ポバール」（株式会社クラレ製）や「ソロブロン」（株式会社アイセロ製）などが挙げられるが、どのようなポリビニルアルコール系フィルムでも利用可能である。
【００３３】
次に本発明で用いられる疎水性樹脂からなる網状シートについて説明する。
本発明で用いられる疎水性樹脂からなる網状シートは疎水性樹脂からなるが、疎水性樹脂であればどのような樹脂も適用可能である。疎水性樹脂としては、ポリオレフィン系樹脂、ポリエステル樹脂、ポリアミド樹脂、ポリ塩化ビニル、ポリスチレンなどあらゆるものが利用できる。とりわけポリオレフィン系樹脂やポリエステル樹脂が好適で、特にポリオレフィン系樹脂としてはポリエチレンやポリプロピレン、ポリエステル樹脂としてはポリエチレンテレフタレート（PET）が好適である。
【００３４】
疎水性樹脂からなる網状シートは、疎水性樹脂を網目状、格子状などにしたものである。疎水性樹脂からなる網状シートの空隙率は、間に挟む吸水性樹脂フィルムの表面積を広くするために格子間隔が大きい方がよいが、あまり大きすぎると農業用被覆材を折りたたんだ際に吸水性樹脂フィルム同士が張り付く、強度不足になるなどの不具合が生じる。また空隙率が小さすぎると、水抜けがわるくなり、なかなか乾燥しない。網状シートの空隙率としては、透湿性、透明性、強度の点で１０〜７０％であることが好ましく、更には２０〜６０％、特には３０〜５０％であることが好ましい。
【００３５】
疎水性樹脂からなる網状シートとしては、プラスチックスフィルムを延伸し、この延伸フィルムにヤスリやその他の手段により傷をつけて割裂し（スプリットし）、これを拡巾したものを縦・横に連続的に積層・熱融着したメッシュ状の不織布、いわゆるワリフや、同様のプラスチックフィルムを延伸し、この延伸フィルムをマイクロスリットしたフラットヤーンを縦横方向に織って、熱融着や接着剤等により一体化した織布なども利用可能である。疎水性樹脂からなる網状シートとしては、例えば、「ポリクロス」（ダイヤテックス株式会社製、日本ワイドクロス株式会社製など）と呼ばれるものがある。
【００３６】
次に疎水性樹脂からなる網状シート／吸水性樹脂フィルム／疎水性樹脂からなる網状シートの３層の接続方法について説明する。
すなわち農業用被覆材を構成する疎水性樹脂からなる網状シート／吸水性樹脂フィルム／疎水性樹脂からなる網状シートの３層は、接着剤を用いずに縫製により接続させるのが好適である。
【００３７】
１層の吸水性樹脂フィルムとそれを挟む２層の疎水性樹脂からなる網状シートで構成された疎水性樹脂からなる網状シート／吸水性樹脂フィルム／疎水性樹脂からなる網状シートの３層の農業用被覆材が縫製により各層が接続していると、水を吸収・蒸散するたびに伸び縮みする吸水性樹脂フィルムと伸縮しない疎水性樹脂からなる網状シートとの間で発生する応力が縫製の糸の遊び（冗長性）により吸収され疎水性樹脂からなる網状シート／吸水性樹脂フィルム／疎水性樹脂からなる網状シートの３層のシートの間で破断したりカールが発生するという問題が発生しない。
【００３８】
次に図を用いて、本発明の農業用被覆材について説明する。
図１は、本発明の農業用被覆材の正面図である。また図２は、図１のＸ１−Ｘ２（幅方向）とＹ１−Ｙ２（長手方向）の断面で切断した際の本発明の農業用被覆材の断面図である。
【００３９】
図２のように、本発明の農業用被覆材は２枚の疎水性樹脂からなる網状シート３に挟まれた吸水性樹脂フィルム２から構成されるサンドイッチ構造をしている。そして、２枚の疎水性樹脂からなる網状シート３に挟まれた吸水性樹脂フィルム２から構成されるサンドイッチ構造を縫製糸４が貫く形で縫合されている。縫合はＹ１―Ｙ２方向（長手方向）と平行に行われ、原則的にはＸ１−Ｘ２方向（幅方向）と平行には縫合は行わない。縫合間隔はＸ１−Ｘ２方向（幅方向）から見て５〜１０ｃｍ程度の間隔でなされる。さらに好適な縫合間隔はＸ１−Ｘ２方向（幅方向）から見て７．５ｃｍ程度である。縫合間隔が広すぎると、吸水性樹脂フィルムが２つの疎水性樹脂からなる網状シート層間で蛇腹に縮んで吸水性樹脂フィルムがくっついしてしまう現象が起きる可能性がある。
【００４０】
縫製はどのような方法でも可能であるが、例えば株式会社ハシマ製のコンピューターキルティングマシン「HSQ−６５SP」などの自動縫製装置を用いることが好適である。このようなマシンを使うと、縫製のピッチ（縫い目のピッチ）は概ね２ｍｍ程度である。縫製のピッチ（縫い目のピッチ）が細かい方が疎水性樹脂からなる網状シート／吸水性樹脂フィルム／疎水性樹脂からなる網状シートの３層を貫く穴の数が増えるため、吸水性樹脂フィルムから水が抜けやすくなる。
【００４１】
本発明の農業用被覆材のように、２枚の疎水性樹脂からなる網状シート３に挟まれた吸水性樹脂フィルム２から構成されるサンドイッチ構造を縫製により針で貫き、前記３層の層を貫く孔があると、たっぷり水を含んだ吸水性樹脂フィルム２から当該孔を経由して速やかに排水されるため、当該農業用被覆材をビニルハウス内の内張りカーテンとして用いた場合に、当該農業用被覆材のビニルハウス内壁側の表面に水滴がくっついて水がたまるいわゆる「金魚鉢現象」を解消することができる。
【００４２】
次に図を用いて、従来の農業用被覆材について説明する。
図３は、従来の農業用被覆材の正面図である。また図４は、図３のＸ１−Ｘ２（幅方向）とＹ１−Ｙ２（長手方向）の断面で切断した際の従来の農業用被覆材の断面図である。
【００４３】
図３のように、本発明の農業用被覆材は疎水性樹脂からなる網状シート３に吸水性樹脂フィルム２の２層からなる。そして、疎水性樹脂からなる網状シート３と吸水性樹脂フィルム２は、接着剤５で接着されている。接着間隔は網状シートの網の間隔と同等で、Ｘ１−Ｘ２方向から見て２ｍｍ程度の間隔でなされる（当該接着方法は「スジラミ」と呼ばれている）。接着はＹ１―Ｙ２方向と平行に行われ、原則的にはＸ１−Ｘ２方向には接着は行わない。
【実施例】
【００４４】
以下、実施例を挙げて本発明を更に具体的に説明するが、本発明はその要旨を超えない限り以下の実施例に限定されるものではない。
【００４５】
＜実施例１＞
吸水性樹脂フィルムとしてポリビニルアルコール系フィルム「ソロブロン」（株式会社アイセロ製／厚さ３０μｍ）１枚と、疎水性樹脂からなる網状シートとしてポリエチレン樹脂からなる「ポリクロス」（ダイヤテックス株式会社製／厚さ２０μｍ）２枚を、疎水性樹脂からなる網状シート／吸水性樹脂フィルム／疎水性樹脂からなる網状シートの順ではさみ、Ｘ１−Ｘ２方向（幅方向）の縫製間隔が７．５ｃｍになるように株式会社ハシマ製のコンピューターキルティングマシン「HSQ−６５SP」などの自動縫製装置を用いて縫製した（縫製のピッチ（縫い目のピッチ）は概ね２ｍｍ程度）。
【００４６】
＜比較例１＞
吸水性樹脂フィルムとしてポリビニルアルコール系フィルム「ソロブロン」（株式会社アイセロ製／厚さ３０μｍ）１枚と、疎水性樹脂からなる網状シートとしてポリエチレン樹脂からなる「ポリクロス」（ダイヤテックス株式会社製／厚さ２０μｍ）１枚を、吸水性樹脂フィルム／疎水性樹脂からなる網状シートの順で図３及び段落００４３のように接着剤にて接着した。Ｘ１−Ｘ２方向（幅方向）の接着間隔は２ｍｍであった。
【００４７】
＜カール性試験＞
実施例１及び比較例１で作製した農業用被覆材を水に１時間浸した後、水より取り出して観察した。実施例１の農業用被覆材は特に変化は無くカールが発生しなかったが、比較例１の農業用被覆材は断面において三日月状になる程度にカールした。
【００４８】
＜癒着性試験＞
実施例１及び比較例１で作製した農業用被覆材を水に１時間浸した後、蛇腹折りに３層に折りたたんだ（なお、比較例１の農業用被覆材はカールして丸まったものを広げてから折りたたんだ）。折りたたんだ農業用被覆材に１ｋｇの重りを載せ、一晩放置した。一晩放置後の折りたたんだ農業用被覆材を広げてみた。実施例１の農業用被覆材はくっつくことなく広げることができたが、比較例１の農業用被覆材は吸水性樹脂フィルムがくっついてしまい広げることができなかった。
【産業上の利用可能性】
【００４９】
本発明を利用することで、  １層の吸水性樹脂フィルムとそれを挟む２層の疎水性樹脂からなる網状シートで構成された疎水性樹脂からなる網状シート／吸水性樹脂フィルム／疎水性樹脂からなる網状シートの３層の農業用被覆材で、当該疎水性樹脂からなる網状シート／吸水性樹脂フィルム／疎水性樹脂からなる網状シートの３層のシートが接着剤を用いずに縫製で接続している農業用被覆材が、農業用被覆材の破断やカール、吸水性樹脂フィルム同士のくっつきの問題を解決することができる。
【符号の説明】
【００５０】
１    農業用被覆材
２    吸水性樹脂フィルム
３    疎水性樹脂からなる網状シート
４    縫製糸
５    接着剤
【要約】      （修正有）【課題】破断やカール、吸水性樹脂フィルム同士のくっつきの問題を解決した、農業用被覆材の提供。【解決手段】１層の吸水性樹脂フィルム２とそれを挟む２層の疎水性樹脂からなる網状シート３で構成された農業用被覆材であって、当該農業用被覆材が疎水性樹脂からなる網状シート／吸水性樹脂フィルム／疎水性樹脂からなる網状シートの順で３層に積層されてなる農業用被覆材。【選択図】図２【図１】
0006975832.tif 000002
【図２】
0006975832.tif 000003
【図３】
0006975832.tif 000004
【図４】
0006975832.tif 000005